(57)【特許請求の範囲】
【請求項１】
垂直磁化膜からなる第１磁性層と、絶縁層と、垂直磁化膜からなる第２磁性層とが積層されてなり、該第２磁性層の反転磁界が、該第１磁性層の反転磁界より小さく、該第１磁性層の磁化方向と該第２磁性層の磁化方向の相対角度によって、該第１磁性層と該第２磁性層間に電流を流した時の抵抗値が異なる磁気抵抗素子を有する磁気メモリの設計方法であって、
前記第１磁性層が希土類元素と鉄族元素との合金からなるフェリ磁性膜であって、前記磁気抵抗素子を微細化する際に、以下の式（１）に基づいて、前記第１の磁性層が希土類元素副格子磁化優勢の組成の場合には希土類元素の添加割合を増やし、鉄族元素副格子磁化優勢の組成の場合には鉄族元素の添加割合を増やすことで、前記第１の磁性層の飽和磁化を大きくすることを特徴とする磁気メモリの設計方法。
【数１】
0003854836.tif 000012
ここで、Ｈｃ，Ｋｕ，Ｍｓは、各々、該第１磁性層の反転磁化、垂直磁気異方性定数、飽和磁化であり、ｆは、該第１磁性層の膜厚をＴ、幅と長さをＷとすると、式（２）で表されるファクターである。
【数２】
0003854836.tif 000013
【発明の詳細な説明】
【０００１】
【発明の属する技術分野】
本発明は、スピントンネル効果などの磁気抵抗効果を利用した磁性薄膜素子及びその応用に関し、特に、不揮発メモリの応用に関するものである。
【０００２】
【従来の技術】
磁性薄膜メモリは、半導体メモリと同じく可動部のない固体メモリであるが、電源が断たれても情報を失わない、繰り返し書換回数が無限回、放射線が入射しても記録内容が消失する危険性がない等、半導体メモリと比較して有利な点がある。特に近年、スピントンネル（ＴＭＲ）効果を利用した薄膜磁気メモリは、従来から提案されている異方性磁気抵抗効果を用いた磁性薄膜メモリと比較して大きな出力が得られるため注目されている。これらの磁気メモリは、ランダムアクセス性があるためマグネティックランダムアクセスメモリ（ＭＲＡＭ）と呼ばれている。
【０００３】
しかし、上記構成の磁性薄膜メモリは、メモリセルの面積を小さくするに伴って、磁性層内部で生じる反磁界（自己減磁界）が無視できなくなり、記録保持する磁性層の磁化方向が一方向に定まらず不安定となってしまう。従って上記構成の磁性薄膜メモリは、ビットセルを微細化すると同時に情報の保存を行うことができず、高集積化が不可能であると行った欠点を有していた。
【０００４】
本発明者は、この面内磁化膜の集積化に関する問題点に鑑み、垂直磁化膜を用いた磁気抵抗素子を、特開平１１−２１３６５０号公報にて公開した。この磁気抵抗素子は、微細化しても、安定に磁化を保存できる点で優位な特徴を有している。
【０００５】
【発明が解決しようとする課題】
また、面内磁化膜は、微細化すると反転磁界が増大することが知られている。例えばアメリカで発行されているジャーナル・オブ・アプライドフィズィックス(J. Appl. Phys.)の８１号，ページ３９９２，１９９７年発行によると、面内磁化膜では、幅の逆数に比例して反転磁界が増大し、０．２５μｍでは、約２６０Ｏｅと大きな値になることが報告されている。磁性膜がそれ以下に微細化するとさらに反転磁界は増大すると考えられる。
【０００６】
ＭＲＡＭでは、情報の記録は、書込み線に電流を流してそれから発生する磁界で磁性膜を磁化反転させて行う。このため反転磁界が増大すると、書込み電流が増大して消費電力が増大するばかりか、書込み線の限界電流密度以上の電流が必要になると書換えそのものができなくなるといった問題が発生する。
【０００７】
この微細化に伴う反転磁界の増大は、垂直磁化膜においても起こりうる可能性がある。これは、後述するように、膜厚を一定にして、微細化すると形状異方性が増大することにより、より垂直方向に磁化しやすくなり、反転に伴うエネルギーが増大することによる。
【０００８】
本発明は、これらの点に鑑み、垂直磁化膜を用いたＭＲＡＭにおいて、微細化する際に問題となる反転磁界の増大をなくし熱的に安定となる、磁気抵抗効果を有する磁性薄膜素子を備えた磁気メモリの設計方法を提供することにある。
【０００９】
【発明を解決するための手段】
本発明者は、上記課題に鑑み、垂直磁化膜において反転磁界の増大に起因するファクターを見出し、磁性膜の物性値との関連から、微細化しても反転磁界が増大しない膜構造を見出した。また、微細化しても熱によって磁化反転しない膜物性値の条件を見出した。
【００１１】
すなわち本発明の磁気メモリの設計方法は、垂直磁化膜からなる第１磁性層と、絶縁層と、垂直磁化膜からなる第２磁性層とが積層されてなり、第２磁性層の反転磁界が、第１磁性層の反転磁界より小さく、第１磁性層の磁化方向と第２磁性層の磁化方向の相対角度によって、第１磁性層と第２磁性層間に電流を流した時の抵抗値が異なる磁気抵抗素子を有する磁気メモリの設計方法であって、前記第１磁性層が希土類元素と鉄族元素との合金からなるフェリ磁性膜であって、磁気抵抗素子を微細化する際に、以下の式（１）に基づいて、第１の磁性層が希土類元素副格子磁化優勢の組成の場合には希土類元素の添加割合を増やし、鉄族元素副格子磁化優勢の組成の場合には鉄族元素の添加割合を増やすことで、第１の磁性層の飽和磁化を大きくすることを特徴とする。
【００１２】
【数５】
0003854836.tif 000002
【００１３】
ここで、Ｈｃ，Ｋｕ，Ｍｓは、各々、第１磁性層の反転磁化、垂直磁気異方性定数、飽和磁化であり、ｆは、第１磁性層の膜厚をＴ、幅と長さをＷとすると、式（２）で表されるファクターである。
【００１４】
【数６】
0003854836.tif 000003
【００１５】
本発明の製造方法によって製造される磁性メモリは、以下の［１］〜［１６］のいずれかによって規定されるものである。
［１］垂直磁化膜からなる第１磁性層と非磁性層と垂直磁化膜からなる第２磁性層が積層されてなり、第２磁性層の反転磁界が、第１磁性層の反転磁界より小さく、第１磁性層の磁化方向と第２磁性層の磁化方向の相対角度によって、第１磁性層と第２磁性層間に電流を流した時の抵抗値が異なる磁気抵抗素子と、磁気抵抗素子の第１磁性層の磁化方向を反転させるために設けられた磁界発生機構と、を有した磁気メモリであって、上記式（１）で表される第１磁性層の反転磁界Ｈｃが、磁界発生機構から発生する磁界よりも小さくなるように設定されることを特徴とする磁気メモリ。
［２］前記記載の磁気メモリであって、磁界発生機構が、磁気抵抗素子の近傍に配置された書込み配線とこの書込み配線に電流を流すための電流源から構成されることを特徴とする磁気メモリ。
【００１６】
［３］書込み配線が、ＡｌもしくはＣｕもしくはＡｌＣｕを主成分とすることを特徴とする前記記載の磁気メモリ。
【００１７】
［４］磁気抵抗素子の上面にビット線が設けられ、ビット線と、ビット線に電流を流すための電流源と、磁気抵抗素子の近傍に配置され、ビット線と直交する方向に配置された書込み線と、書込み配線に電流を流すための電流源とから、磁界発生機構が構成され、ビット線と書込み線とによって、マトリックス状に構成された複数の磁気抵抗素子のうち特定の磁気抵抗素子のみを書き換えることを特徴とする磁気メモリ。
【００１８】
［５］前記記載の磁気メモリであって、非磁性層が絶縁層であり、スピントンネル効果によって磁気抵抗効果が発生することを特徴とする磁気メモリ。
【００１９】
［６］前記記載の磁気メモリであって、第１の磁性層の反転磁界Ｈｃが５００Ｏｅ以下であることを特徴とする磁気メモリ。
【００２０】
［７］前記記載の磁気メモリであって、少なくとも第１磁性層が希土類元素と鉄族元素との合金からなるフェリ磁性体から構成されることを特徴とする磁気メモリ。
【００２１】
［８］前記記載の磁気メモリであって、第１磁性層と第２磁性層とが希土類元素と鉄族元素との合金からなるフェリ磁性膜から構成されることを特徴とする磁気メモリ。
【００２２】
［９］前記記載の磁気メモリであって、第１磁性層と非磁性層との間に第３磁性層、第２磁性層と非磁性層との間に第４磁性層が設けられ、第１磁性層と第３磁性層、及び、第２磁性層と第４磁性層とは磁気的に結合しており、第３磁性層、第４磁性層が第１磁性層、第２磁性層よりもスピン分極率が大きい材料であることを特徴とする磁気メモリ。
【００２３】
［１０］第１磁性層、第２磁性層が、Ｇｄ，Ｔｂ，Ｄｙから少なくとも１種の希土類元素とＦｅ，Ｃｏの少なくとも１種の元素との合金からなることを特徴とする前記の磁気メモリ。
【００２４】
［１１］第３磁性層と第４磁性層が、Ｆｅ，Ｃｏの少なくとも１種の元素との合金からなることを特徴とする前記記載の磁気メモリ。
【００２５】
［１２］前記記載の磁気メモリであって、第１磁性層の飽和磁化が、微細化するに伴ってが大きく設定されることを特徴とする磁気メモリ。
【００２６】
［１３］垂直磁化膜からなる第１磁性層と絶縁層と垂直磁化膜からなる第２磁性層が積層されてなり、第２磁性層の反転磁界が、第１磁性層の反転磁界Ｈｃより小さく、第１磁性層の磁化方向と第２磁性層の磁化方向の相対角度によって、第１磁性層と第２磁性層間に電流を流した時の抵抗値が異なる磁気抵抗素子を有する磁気メモリであって、Ｍｓ，Ｋｕを第１磁性層の飽和磁化、垂直異方性定数とし、ｆが式（４）で表されるとして、式（３）で表される
【００２７】
【数７】
0003854836.tif 000004
【００２８】
Ｑの値が１００以上であることを特徴とする磁気メモリ。
【００２９】
【数８】
0003854836.tif 000005
【００３０】
ここで、ｋはボルツマン定数、Ｔａは温度、Ｔは膜厚、Ｗは幅である。
【００３１】
［１４］前記記載の磁気メモリであって、第１の磁性層の反転磁界Ｈｃが２００Ｏｅ以下であることを特徴とする磁気メモリ。
【００３２】
［１５］前記記載の磁気メモリであって、第１の磁性層の反転磁界Ｈｃが１００Ｏｅ以下であることを特徴とする磁気メモリ。
【００３３】
［１６］前記記載の磁気メモリであって、第１の磁性層の反転磁界Ｈｃが１０Ｏｅ以上であることを特徴とする磁気メモリ。
【００３９】
【発明の実施の形態】
次に、本発明の実施の好ましい形態を図面を参照してより詳細に説明する。
【００４０】
実施の形態１：
図７は、この実施の形態の磁気メモリで用いる磁気抵抗素子を示している。本実施の形態の磁気メモリは、垂直磁化膜からなる第１磁性層１１と非磁性層１０と垂直磁化膜からなる第２磁性層１２が積層されてなり、第２磁性層１２の反転磁界が、第１磁性層１１の反転磁界より小さく、第１磁性層１１の磁化方向と第２磁性層１２の磁化方向の相対角度によって、第１磁性層１１と第２磁性層１２間に電流を流した時の抵抗値が異なる磁気抵抗素子と、磁気抵抗素子の第１磁性層１１の磁化方向を反転させるために設けられた磁界発生機構（不図示）と、からなる。
【００４１】
この磁気メモリに記録を行う場合、磁界発生機構を用いて磁気抵抗素子に磁界を与えて、第１磁性層１１の磁化方向を膜面垂直の上もしくは下方向に磁化する。第２磁性層１２は、あらかじめ、膜面垂直方向の上もしくは下方向に磁化させておき、記録と読み出し時と保存時に磁化方向が変化しないようにする。よって第１磁性層１１の磁化方向で磁気抵抗素子の抵抗値が決まる。読み出しは、磁気抵抗素子の抵抗値の大小を検出して行う。
【００４２】
磁気メモリを高集積化する場合には、磁性膜を微細化することが必要である。磁性膜を微細化すると、磁化方向を反転させるために必要な磁界、反転磁界、が増大するといった問題がある。以下にこれを垂直磁化膜について詳細に説明する。
【００４３】
一般に、磁性体の内部には、磁化方向と逆向きに反磁界が発生することが知られている。例えば、膜面垂直方向に磁化した膜、つまり垂直磁化膜では、この反磁界は、無限の大きさの膜においては、４πＭｓの大きさであることが知られている。ここでＭｓは飽和磁化であり、πは円周率である。有限の大きさの膜でも、膜厚に対して十分大きなサイズを持つべた膜では、反磁界は、この４πＭｓで良く近似できる。
【００４４】
しかし、垂直磁化膜を微細化すると、この近似からのずれは、無視できなくなる。図１は、反磁界の大きさを、４πＭｓを１とした比率（＝ファクターｆ）で示したもので、本発明者が見出したものである。例えばｆが０．５とは反磁界が２πＭｓであることを示す。垂直磁化膜のサイズは、幅Ｗ、長さＷの長さ／幅＝１の形状で、膜厚は１０ｎｍから６０ｎｍである（図中のパラメーター１０〜６０ｎｍｔ）。膜厚によってｆの減少の度合いが異なり、膜厚が大きくなると減少の度合いは大きくなる。しかし、いずれも１μｍ以下のサイズになると、反磁界は４πＭｓでは近似できなくなる。例えば、０．２μｍ×０．２μｍのサイズで膜厚５０ｎｍの垂直磁化膜では、反磁界は０．６５×４πＭｓとなって反磁界が十分サイズの大きいべた膜よりも小さくなる。このファクターｆは、垂直磁化膜の膜厚と幅の比で規格化すると、図２のように１本の曲線でほぼ近似できる。この近似式は、以下の式（５）で表される。
【００４５】
【数９】
0003854836.tif 000006
【００４６】
で表される。ここで、Ｔは膜厚、Ｗは幅である。
【００４７】
微細化して反磁界が減少するということは、つまり、垂直方向に磁化しやすくなるということになる。これは形状異方性によって、垂直配向しやすくなったと解釈できる。垂直磁化膜が磁化反転するときには、必ず、膜面内に配向する過程を通るので、微細化すると反転磁界が増大することになる。
【００４８】
磁化反転が膜面内で均一に起きる一斉回転モデルでは、垂直磁化膜の反転磁界（＝反転磁界）Ｈｃを表すと、
【００４９】
【数１０】
0003854836.tif 000007
【００５０】
で表される。ここでｆは、図１もしくは図２の縦軸で示した値で、Ｋｕは垂直異方性定数、Ｍｓは飽和磁化である。式（６）からも、垂直磁化膜を微細化するとＨｃが増大することがわかる。
【００５１】
なお、一般にべた膜の垂直磁化膜の反転磁界は、磁壁の移動に伴っておこる磁壁移動モデルで説明されることが多いが、微細化すると、一斉回転モデルで説明することが必要になる。つまり、磁壁の幅は有限であるので、垂直磁化膜をサブミクロンサイズに微細化すると、磁壁が存在し得ないか、もしくは、膜そのものが磁壁と考えられる程度に、磁壁の大きさが磁性膜の大きさに対して十分大きくなるためである。さらには、この磁壁移動モデルは、上向きと下向きに磁化した膜の間にある磁壁が、移動するモデルであり、磁性膜下部の基板もしくは下地膜の表面粗さがあらいか、もしくは、膜厚にばらつきがあるなどにより、磁壁のエネルギーが場所によって異なる場合である。よって、スピントンネル膜のように、表面粗さが十分小さくなるように制御されている膜などでは、磁壁移動でなく、一斉回転で、磁化反転が記述されると考えられる。
【００５２】
従って、第１磁性層に記録を行うためには、式（６）で表された反転磁界Ｈｃを、磁界発生装置から発生される磁界の大きさよりも小さくすることが必要である。
【００５３】
磁性膜を反転させるのに、一般的に用いられているのは、書き込み線に電流を流して、そこから発生する磁界によって、行うものである。この場合、書き込み線から発生できる磁界の大きさは、書込み線に用いる材料や配線の断面積にもよるが、ＭＲＡＭの実用化されるサイズが少なくとも１μｍ以下で、高集積化のためには０．５μｍ以下、望ましくは０．２μｍ以下であることを考えると、５００Ｏｅ以上の反転磁界の磁性膜を反転させることは、困難と考えられる。また２００Ｏｅ以上の反転磁界の磁性膜を反転させることは、容易でないと考えられる。また消費電力を考慮すると１００Ｏｅ以下の反転磁界の磁性膜を用いることが望ましい。
【００５４】
従って、式（６）の反転磁界Ｈｃは、少なくとも５００Ｏｅ以下、望ましくは２００Ｏｅ以下、さらに望ましくは１００Ｏｅ以下であることが良い。
【００５５】
また、反転磁界は、小さすぎると、情報の保存性に問題が生じる。このため、少なくとも１０Ｏｅ以上、このましくは２０Ｏｅ以上がよい。
【００５６】
実施の形態２：
微細化にともなって増大する反転磁界を抑制し、低減する方法の一つとして、飽和磁化Ｍｓを大きくする方法がある。例えば、希土類元素と鉄族元素との合金からなるフェリ磁性膜は、希土類元素の副格子磁化と鉄族元素の副格子磁化が反平行に磁化しているため、希土類元素と鉄族元素の組成比率によって飽和磁化の大きさを変えることができる。例えば、図４は、Ｇｄx（Ｆｅ100-yＣｏy）100-x膜について、組成と飽和磁化の関係を示したものである。この図では、飽和磁化Ｍｓは、（Ｇｄの副格子磁化−ＦｅＣｏの副格子磁化）として示してある。このため、図の縦軸がプラスの場合は希土類元素副格子磁化優勢、マイナスの場合は鉄族元素副格子磁化優勢である。従って飽和磁化を大きくする場合、希土類元素副格子磁化優勢の場合は希土類元素を増やし、鉄族元素副格子磁化優勢の場合は鉄族元素を増やす。
【００５７】
後述するように垂直異方性定数Ｋｕを小さくする方法もあるが、Ｋｕは磁性膜の材料や成膜条件に束縛され、これらが容易に変えられない場合、Ｍｓを変更することは組成変更で容易にできるので、反転磁界低減の方法としてＭｓを大きくする方法は、有効である。また、組成を変更すればよいので、式（６）に当てはまるかどうかを検証する必要がなく、メモリの設計条件に当てはまる膜条件を見出すのに有用である。
【００５８】
実施の形態３：
反転磁界低減の別の方法として、垂直異方性定数Ｋｕを小さくする方法がある。例えば、希土類元素と鉄族元素との合金からなるフェリ磁性膜では、希土類元素の種類によって、Ｋｕが異なることが知られている。例えば、希土類元素がＴｂ，Ｄｙ，Ｇｄの順で、Ｋｕが小さくなる。またこれらのフェリ磁性膜にＳｍ，Ｎｄなどを添加することによって、Ｋｕを下げることも有用である。また、磁性膜を成膜する際の成膜条件によってもＫｕは異なることが知られている。例えば成膜する際に、基板側に逆バイアスを印加することや成膜時にスパッタガスを変更することによってＫｕを変更できることが知られている。
【００５９】
実施の形態４：
磁性体を微細化すると、外部磁界を印加しなくとも、熱エネルギーによって確率的に磁化反転が起こることが知られている。これはスーパーパラ磁性（超常磁性）の問題といわれる。スーパーパラ磁性とは、磁性体の微細化によって、磁気異方性エネルギーが熱エネルギーと同等になると、あたかも１個１個の磁性粒子がパラ磁性（常磁性）の１個１個の原子磁気モーメントのように熱振動する現象である。
【００６０】
磁性体を微細化するとき、スーパーパラ磁性になるまで小さくしなくとも、統計力学的にある確率で磁化反転が起こり、これが記録情報の破壊につながることが、ハードディスクなどの記録媒体で指摘されている。
【００６１】
ＭＲＡＭも同様の問題が発生することが考えられる。本発明の垂直磁化膜の場合には、異方性エネルギーは、Ｋｕ−２πＭｓ2×ｆで表され、磁性膜の体積をｖとすると、温度エネルギーｋＴ（ｋはボルツマン定数、Ｔａは温度）に対して、以下に示すＱの値が、
【００６２】
【数１１】
0003854836.tif 000008
【００６３】
熱によって磁化反転が起こるかどうかを示す目安になる。このＱが１００以上あれば、実用上問題ないといわれており、本発明においても、式（７）の値が１００以上であることが良く、好ましくは２００以上あると良い。
【００６４】
実施の形態４：
本発明の磁気抵抗素子には、巨大磁気抵抗効果を用いたものやスピントンネル効果を用いたものが適用できるが、好ましくは、スピントンネル効果を用いるのがよい。この場合、図７に示す磁気抵抗素子において、第１磁性層１１と第２磁性層１２の間の非磁性層１０には絶縁膜を用い、電流を第１磁性層１１と第２磁性層１２の間に流す。絶縁膜の厚さは、０．５ｎｍ〜２．５ｎｍの範囲で好ましくは、１ｎｍ〜１．６ｎｍの範囲が良い。絶縁膜（トンネル障壁層）の材料としては、酸化アルミニウムＡｌ2Ｏ3などが用いられる。
【００６５】
第１磁性層、第２磁性層としては、希土類元素と鉄族元素との合金からなるフェリ磁性膜が望ましい。例えば希土類元素としては、Ｇｄ，Ｔｂ，Ｄｙから少なくとも１種の希土類元素とＦｅ，Ｃｏの少なくとも１種の元素との合金からなる膜で、ＧｄＦｅ，ＧｄＦｅＣｏ，ＴｂＦｅ，ＴｂＦｅＣｏ，ＤｙＦｅ，ＤｙＦｅＣｏなどが挙げられる。第１磁性層としてはＧｄＦｅＣｏ、第２磁性層としてはＴｂＦｅＣｏもしくはＤｙＦｅＣｏを用いるのが良い。
【００６６】
またスピントンネル効果をより大きくするために、絶縁膜の両側に、スピン分極率の高い材料を設けるのが良い。具体的には、磁気抵抗素子において、図８に示すように、第１磁性層１１と非磁性層１０との間に第３磁性層１３、第２磁性層１２と非磁性層１０との間に第４磁性層１４を設け、第１磁性層１１と第３磁性層１３、及び、第２磁性層１２と第４磁性層１４とは磁気的に結合するようにし、第３磁性層１３、第４磁性層１４は第１磁性層１１、第２磁性層１２よりもスピン分極率が大きい材料とする。第３磁性層１３と第４磁性層１４は、Ｆｅ，Ｃｏの少なくとも１種の元素との合金からなることがよい。前記の磁気的結合としては、交換結合を用いるのがよい。このために、第３磁性層１３と第４磁性層１４の膜厚は、０．５〜２．５ｎｍ程度にするのが良い。
【００６７】
実施の形態５：
高集積磁気メモリとして実用化するためには、本発明の磁気抵抗素子をマトリックス状に配置して各素子を選択することが必要となる。このためには、磁気抵抗素子の上面にビット線を設け、このビット線と、ビット線に電流を流すための電流源と、磁気抵抗素子の近傍に配置され、ビット線と直交する方向に配置された書込み線と、書込み線に電流を流すための電流源とから、磁界発生機構が構成されるようにする。ビット線と書込み線とによって、マトリックス状に構成された複数の磁気抵抗素子のうち特定の磁気抵抗素子のみを書き換える。書込み線からは膜面垂直方向の磁界を印加し、ビット線からは膜面平行の磁界を印加すた場合に、それらの交点付近の特定の一つの素子には、磁化反転に十分な磁界がかかるようにする。これにより選択記録が可能となる。また選択読み出しのために、磁気抵抗素子の下部に、電界効果トランジスタなどの選択トランジスタを設けるとよい。また、各素子にダイオードを接続して単純マトリックス構成としてもよい。
【００６８】
また上述では、第１磁性層に情報を記録する場合について記述したが、第２磁性層に情報を記録し、読み出し時に第１磁性層のみの磁化を反転させて、その際に生じる抵抗変化を検出して情報を再生する差動検出型の構成としてもよい。
【００６９】
【実施例】
以下、実施例によって本発明をさらに詳しく説明する。
【００７０】
（実施例１）
図５および表１は、磁性膜の微細化にしたがって飽和磁化Ｍｓを大きく設定した場合の反転磁界Ｈｃ及びＱを示している。磁性膜の膜厚は５０ｎｍである。また、Ｑはｖ×（Ｋｕ−２πＭｓ2）／（ｋＴ）である。ここで、ｋはボルツマン定数１．３８×１０-16ｅｒｇ／Ｋ、Ｔは２９８Ｋ（室温）、ｖは磁性膜の体積（＝Ｗ×Ｗ×膜厚）である。このＱは、熱擾乱によって磁性体の磁化が反転することの可能性を示す値で、１００以上の値であれば、実用上問題ないと言われている。
【００７１】
結果より、幅Ｗが小さくなっても反転磁界は１３０Ｏｅ付近で増大しないことがわかる。また熱擾乱による磁化反転に関しても問題ないことが分かる。
【００７２】
このように、垂直磁化膜に希土類元素と鉄族元素からなる合金膜等のフェリ磁性体を用いて、サイズの縮小化に伴い飽和磁化が大きくすることで、反転磁界の増大を防ぐことができる。
【００７３】
【表１】
0003854836.tif 000009
【００７４】
（実施例２）
飽和磁化Ｍｓを１２６ｅｍｕ／ｃｃ一定として、垂直異方性定数Ｋｕを変えた場合の反転磁界とＱとを表２に示した。
【００７５】
【表２】
0003854836.tif 000010
【００７６】
（比較例１）
面内磁化膜の反転磁界は、膜厚Ｔ、幅Ｗの長方形の膜では、反転磁界Ｈｃは、
【００７７】
【数１２】
0003854836.tif 000011
【００７８】
であらわされることが知られている。たとえば、膜厚５ｎｍのＮｉＦｅ（Ｍｓ＝８００ｅｍｕ／ｃｃ）の膜では、図６に示したように、縮小化にともなって反転磁界が増大する。そして、ＭＲＡＭに一般に用いられている面内磁化膜は、ＮｉＦｅ，Ｃｏ，ＣｏＦｅなどで、飽和磁化Ｍｓは、材料によって決まっており変えることができない。このため、本発明のように、サイズ縮小化に伴う反転磁界の増大を抑制することができない。
【００７９】
（比較例２）
図３は、５０ｎｍの膜厚、Ｋｕ＝８．８×１０4ｅｒｇ／ｃｃ、Ｍｓ＝１２６ｅｍｕ／ｃｃで、平面が正方形の垂直磁化膜について、その幅Ｗ（＝長さ）と反転磁界の関係を示したものである。微細化とともに反転磁界が増大し、０．１μｍ×０．１μｍでは、６７２Ｏｅに達している。反転磁界が増大することは、書き込み線の消費電流が増大するとともに、限界電流密度に達すると、書き込みができなくなるといった問題が発生する。
【００８０】
【発明の効果】
以上説明したように、本発明の磁性薄膜素子は、そのサイズがサブミクロン程度に小さくなっても反転磁界の増大が抑えられ、熱的に安定に磁化情報が保存できる、より高い集積度のメモリが実現できるという効果がある。
【図面の簡単な説明】
【図１】磁性膜のサイズと反磁界の大きさを４πＭｓ2を１として規格化したファクターｆとの関係を示す図である。
【図２】ファクターｆと磁性膜の膜厚Ｔ、幅Ｗとの比との関係を示した図である。
【図３】比較例における垂直磁化膜の反転磁界と磁性膜の幅の関係を示した図である。
【図４】Ｇｄx（Ｆｅ100-yＣｏy）100-x膜における組成と飽和磁化Ｍｓとの関係を示した図である。
【図５】本発明における反転磁界と磁性膜の幅の関係を示した図である。
【図６】比較例における面内磁化膜の反転磁界と磁性膜の幅の関係を示した図である。
【図７】本発明に基づく磁気メモリで使用される磁気抵抗素子の一例を示す模式断面図である。
【図８】本発明に基づく磁気メモリで使用される磁気抵抗素子の別の例を示す模式断面図である。
【符号の説明】
１０    非磁性層
１１    第１磁性層
１２    第２磁性層
１３    第３磁性層
１４    第４磁性層
【図１】
0003854836.tif 000014
【図２】
0003854836.tif 000015
【図３】
0003854836.tif 000016
【図４】
0003854836.tif 000017
【図５】
0003854836.tif 000018
【図６】
0003854836.tif 000019
【図７】
0003854836.tif 000020
【図８】
0003854836.tif 000021